(57)【特許請求の範囲】
【請求項１】
抗菌防腐剤として、炭素数Ｃ６〜１８のグリセリン脂肪酸エーテルを、ノニオン界面活性剤を添加することでビスコース溶液に混合して紡糸原液を調製し、該調製した紡糸原液を紡糸して、炭素数Ｃ６〜１８のグリセリン脂肪酸エーテルが、分散、保持させてなるレーヨン繊維を得ることを特徴とする抗菌レーヨン繊維の製造方法。
【発明の詳細な説明】
【技術分野】
【０００１】
本発明は、抗菌レーヨン繊維及びこれを用いた繊維製品に関するもので、特に、化粧用マスク、ウェットワイパー、ウェットティッシュ等の皮膚に適用する機能性液体を含浸させて使用する液体含浸用繊維製品やおむつや衣類等の肌に直接触れたり、間接的に触れる繊維製品に適した抗菌レーヨン繊維及びこれを用いた繊維製品に関するものである。
【背景技術】
【０００２】
例えば、化粧用マスク、ウェットワイパー、ウェットティッシュ等の皮膚に適用する機能性液体を含浸させて使用する液体含浸用繊維製品は、不織布等の繊維素材に、美容液や除菌液等の薬液（本明細書において、「機能性液体」という。）を含浸させて使用される。
【０００３】
ところで、これらの液体含浸用繊維製品に含浸させる機能性液体には、製品の変質、異臭、カビの発生等を防止する目的で、通常、防腐剤が配合されている。この配合されている防腐剤は、皮膚に対してピリピリ感といった不快な刺激を与えたり、アレルギ反応を引き起こしたりする等の問題があった。
【０００４】
また、おむつや衣類等の肌に直接触れたり、間接的に触れる繊維製品においても、肌にやさしい抗菌性を備えた製品が要望されていた。
【発明の概要】
【発明が解決しようとする課題】
【０００５】
本発明は、上記従来の液体含浸用繊維製品が有する問題点や肌に直接触れたり、間接的に触れる繊維製品に関する要望に鑑み、液体含浸用繊維製品に含浸させる機能性液体に配合する防腐剤の量を低減させることを可能とし、皮膚に対して不快な刺激を与えたり、アレルギ反応を引き起こしたりすることがなく、また、肌にやさしい、抗菌レーヨン繊維及びこれを用いた繊維製品を提供することを目的とする。
【課題を解決するための手段】
【０００６】
上記目的を達成するため、本発明の抗菌レーヨン繊維は、抗菌防腐剤をレーヨン繊維に分散、保持させてなることを特徴とする。
【０００７】
この場合において、抗菌防腐剤が、炭素数Ｃ６〜１８の脂肪酸、炭素数Ｃ６〜１８のグリセリン脂肪酸エステル及び炭素数Ｃ６〜１８のグリセリン脂肪酸エーテルの１種又は２種以上の成分からなることができる。
【０００８】
また、本発明の抗菌レーヨン繊維を用いた繊維製品は、上記抗菌レーヨン繊維を構成材料として用いた繊維素材を使用してなることを特徴とする。
【０００９】
この場合において、前記繊維素材に、皮膚に適用する機能性液体を含浸させて使用するようにしてなることができる。
【発明の効果】
【００１０】
本発明の抗菌レーヨン繊維及びこれを用いた繊維製品によれば、抗菌防腐剤をレーヨン繊維に分散、保持させてなることから、機能性液体を含浸させて使用した場合でも、抗菌防腐剤の溶出量が少なく、また、繊維自体が抗菌防腐機能を持つため、液体含浸用繊維製品に含浸させる機能性液体に配合する防腐剤の量を低減させることができ、これにより、機能性液体に配合する防腐剤によって、皮膚に対して不快な刺激を与えたり、アレルギ反応を引き起こしたりすることを防止することができ、また、肌にやさしい繊維製品を提供することができる。
【発明を実施するための形態】
【００１１】
以下、本発明の抗菌レーヨン繊維及びこれを用いた繊維製品の実施の形態を説明する。
【００１２】
［抗菌レーヨン繊維の製造］
本発明は、抗菌防腐剤をレーヨン繊維に分散、保持させることにより、化粧用マスク、ウェットワイパー、ウェットティッシュ等の皮膚に適用する機能性液体を含浸させて使用する液体含浸用繊維製品において、繊維からの抗菌防腐剤の溶出量が少なく、また、繊維自体が抗菌防腐機能を持つため、液体含浸用繊維製品に含浸させる機能性液体に配合する防腐剤の量を低減させることができ、機能性液体に配合する防腐剤によって、皮膚に対して不快な刺激を与えたり、アレルギ反応を引き起こしたりすることを防止することができるようにしたり、また、肌にやさしい繊維製品を提供するものである。
【００１３】
この場合において、抗菌防腐剤を分散、保持させるようにした抗菌レーヨン繊維、すなわち、抗菌防腐剤を担持するようにした抗菌レーヨン繊維の製造は、レーヨン繊維に抗菌防腐剤を練り込むことにより行い、ビスコース法に従って実施した。
なお、抗菌レーヨン繊維の製造は、ビスコース法のほか、銅アンモニア法（キュプラ繊維）や溶剤法（リヨセル繊維）によっても製造することができる（本明細書において、包括して、「レーヨン繊維」という。）。
【００１４】
抗菌防腐剤には、炭素数Ｃ６〜１８の脂肪酸、炭素数Ｃ６〜１８のグリセリン脂肪酸エステル及び炭素数Ｃ６〜１８のグリセリン脂肪酸エーテルの１種又は２種以上を用いることができる。
【００１５】
ところで、抗菌防腐剤をレーヨン繊維を製造するための原液であるビスコースに添加するに当たり、ビスコースと抗菌防腐剤を均一に混合させるためには、抗菌防腐剤を水に均一に分散させた状態でビスコースに添加する必要がある。
抗菌防腐剤を水に均一に分散させる方法として、抗菌防腐剤そのもの、又は適切な油剤で溶解・希釈・分散させた抗菌防腐剤に、ＨＬＢ１〜２０のノニオン界面活性剤を１種又は２種以上を組み合わせて、水中に添加した際に、可溶化、マイクロエマルション化又は乳化できるように調製することにより、ビスコースと抗菌防腐剤を均一に混合できるようにした。
なお、抗菌防腐剤を水に均一に分散する方法としては、公知の分散機を用いることで容易に分散可能である。
水に均一に分散された抗菌防腐剤は、ビスコースに任意の割合で添加することができ、そのビスコースを凝固浴にて凝固・再生させることで、繊維自体が抗菌防腐機能を持つレーヨン繊維が得られる。
【００１６】
このようにして得られた抗菌レーヨン繊維は、抗菌防腐剤が繊維の表面に集中して存在するではなく、そのほとんどが繊維中に内包されているため、液体含浸用繊維製品に用いた場合に、抗菌防腐剤が皮膚に直接接触しにくく、さらに、繊維からの抗菌防腐剤の溶出量が少なく、また、繊維自体が抗菌防腐機能を持つため、液体含浸用繊維製品に含浸させる機能性液体に配合する防腐剤の量を低減させることができ、機能性液体に配合する防腐剤によって、皮膚に対して不快な刺激を与えたり、アレルギ反応を引き起こしたりすることを防止することができる、安全性の高い化粧用マスク、ウェットワイパー、ウェットティッシュ等の皮膚に適用する機能性液体を含浸させて使用する液体含浸用繊維製品を提供することが可能になる。
また、同様に、おむつや衣類等の肌に直接触れたり、間接的に触れる繊維製品に用いた場合には、肌にやさしい抗菌性を備えた製品を提供することが可能になる。
【００１７】
［繊維素材の製造］
本発明の繊維製品は、例えば、化粧用マスク、ウェットワイパー、ウェットティッシュ等の皮膚に適用する機能性液体を含浸させて使用する製品を対象とし、その製造に用いる繊維素材は、通常、一般の不織布製造設備で製造可能である。
この場合、抗菌レーヨン繊維は、他の繊維と任意の割合で混綿して不織布を製造することも可能である。
また、抗菌レーヨン繊維は、短くカットして抄紙することも可能である。
さらに、抗菌レーヨン繊維は、単独又は他の繊維と任意の割合で混綿して、紡績糸を製造することも可能である。得られた紡績糸を用いて、編物、織物等の生地を製造することも可能である。
また、抗菌レーヨン繊維を構成材料として用いた繊維素材を使用して、おむつや衣類等の肌に直接触れたり、間接的に触れる繊維製品を製造することもできる。
【００１８】
［抗菌レーヨン繊維の実施例（抗菌防腐機能）］
以下、抗菌レーヨン繊維の実施例について説明する。
抗菌レーヨン繊維の抗菌防腐機能（抗菌効果）については、以下の試験方法で測定を行った。
JIS L-1902２００８の繊維製品の抗菌性試験方法及び抗菌効果の定量試験（菌液吸収法）に準じて試験を行い、混釈平板培養法にて生菌数を測定した（自社、カケンテストセンター）。
細菌：黄色ブドウ球菌（NBRC12732）、大腸菌（NBRC3301）、緑膿菌（NBRC3080）
菌液吸収法の評価基準は、一般社団法人繊維評価技術協議会の定めるとおり、静菌活性値２．２以上、殺菌活性値０以上であれば効果が認められるとした。
【００１９】
保存効力試験については、以下の方法で測定を行った。
日本薬局方に規定されている保存効力試験法の変法により実施した（ユニオンバイテック社）。
日本薬局方指定の試験菌を、細菌と真菌に集約して試料に１０５〜１０６個試験菌を試験試料０．４ｇに接種。その後、日本薬局方と同様に菌を培養して７日、１４日、２１日、２８日後の菌数を測定した。
細菌：黄色ブドウ球菌（NBRC13276）、大腸菌（NBRC3972）、緑膿菌（NBRC13275）の混合
真菌：クロコウジカビ（NBRC9455）、カンジダ（NBRC1594）
評価基準は、細菌に関しては１４日後接種菌数の１０％以下、２８日後、１４日後のレベルと同等若しくはそれ以下。真菌に関しては１４日後、２８日後共に摂取菌数と同レベル若しくはそれ以下とした。
【００２０】
［実施例１］
原料パルプを約１８％の苛性ソーダ水溶液に浸漬し、圧搾・粉砕によりアルカリセルロースを得た。これを老成し、その後二硫化炭素を反応させてセルロースザンテートとし、これを希苛性ソーダ溶液に溶解させてビスコースを調製した。このビスコースはセルロース含有率９％、アルカリ含有率５％で、粘度が５０秒（落球粘度）である。
このビスコース溶液に抗菌防腐剤OMMGK-01を５．０、１０．０重量％となるようにそれぞれを均一に混合して紡糸原液２種類を調製した。ここで、抗菌防腐剤を水中に添加した際に、可溶化、マイクロエマルション化又は乳化できるように、ＨＬＢ１〜２０のノニオン界面活性剤を１種又は２種以上を組み合わせて調製することで、ビスコースと抗菌防腐剤を均一に混合できるようにした（以下の実施例も同様。）。得られた２種類の紡糸原液をノズル径０．０６ｍｍ、孔数１３０００ホールのノズルから、紡糸速度６０ｍ／分にて凝固浴中へ紡糸し、次いで延伸、切断を行い、繊度１．７デシテックス、繊維長５１ｍｍの試料Ｎｏ．１、Ｎｏ．２を得た。別に比較として前記ビスコース溶液に抗菌防腐剤を混合しない紡糸原液を調製し、前記同様に紡糸して繊度１．７デシテックス、繊維長５１ｍｍの試料Ｎｏ．３を得た。凝固浴は硫酸９５Ｌ、硫酸ナトリウム３５０ｇ／Ｌ、硫酸亜鉛１２．５ｇ／Ｌ含有したもので、温度は４７℃にしたものである。
抗菌防腐剤OMMGK-01（株式会社桃谷順天館作製）：
・カプリル酸グリセリル  １０％
・パルミチン酸２‐エチルヘキシル  ４０％
・ポリオキシエチレンアルキルエーテル(9E.O.)  ５０％
得られた試料をJIS L-1902２００８に定める抗菌試験方法に準じて抗菌試験を行った。結果を表１に示す。
【００２１】
【表１】
0006612073.tif 000002
【００２２】
［実施例２］
前記ビスコース溶液に抗菌防腐剤OMMGK-02に変更し、実施例１と同様な方法で試料Ｎｏ．４、Ｎｏ．５を得た。
抗菌防腐剤OMMGK-02（株式会社桃谷順天館作製）：
・カプリル酸グリセリル  ３０％
・パルミチン酸２‐エチルヘキシル  ２０％
・ポリオキシエチレンアルキルエーテル(9E.O.)  ５０％
得られた試料をJIS L-1902２００８に定める抗菌試験方法に準じて抗菌試験を行った。結果を表２に示す。
【００２３】
【表２】
0006612073.tif 000003
【００２４】
さらに、抗菌効果の高い試料Ｎｏ．５を用いて、試料の使用比率による抗菌性を検討した。試料Ｎｏ．５と融着ポリエステルを各々５０対５０、７０対３０、８０対２０、９０対１０の割合で混綿し、熱プレスすることで目付１００ｇ／ｍ２のシート状試料Ｎｏ．６、Ｎｏ．７、Ｎｏ．８、Ｎｏ．９を得た。この得られた試料をJIS L-1902２００８に定める抗菌試験方法に準じて抗菌試験を行った。結果を表３に示す。
【００２５】
【表３】
0006612073.tif 000004
【００２６】
［実施例３］
前記ビスコース溶液に抗菌防腐剤OMMGK-05に変更し、実施例１と同様な方法で試料Ｎｏ．１０、Ｎｏ．１１を得た。
抗菌防腐剤OMMGK-05（株式会社桃谷順天館作製）：
・２−エチルヘキシルグリセリルエーテル  ５０％
・ポリオキシエチレンアルキルエーテル(9E.O.)  ４０％
・ポリオキシエチレンアルキルエーテル(3E.O.)  １０％
得られた試料をJIS L-1902２００８に定める抗菌試験方法に準じて抗菌試験を行った。結果を表４に示す。
【００２７】
【表４】
0006612073.tif 000005
【００２８】
［実施例４］
前記ビスコース溶液に抗菌防腐剤OMMGK-06に変更し、実施例１と同様な方法で試料Ｎｏ．１２、Ｎｏ．１３を得た。
抗菌防腐剤OMMGK-06（株式会社桃谷順天館作製）：
・２−エチルヘキシルグリセリルエーテル  ５０％
・ポリオキシエチレンアルキルエーテル(9E.O.)  ５０％
得られた試料をJIS L-1902２００８に定める抗菌試験方法に準じて抗菌試験を行った。結果を表５に示す。
【００２９】
【表５】
0006612073.tif 000006
【００３０】
［実施例５］
実施例３及び４で得られた試料Ｎｏ．１１、Ｎｏ．１３、比較として実施例１で得られた試料Ｎｏ．３を各々融着ポリエステルを７０対３０の割合で混綿し、熱融着することで目付１００ｇ／ｍ２のシート状として試料Ｎｏ．１４、Ｎｏ．１５、Ｎｏ．１６を得た。
得られたシートにガス滅菌を施し、シート２ｇに１０％グリセリン溶液を２０ｍｌ含浸させ日本薬局方に規定されている保存効力試験の変法を用いて細菌及び真菌について生菌数の評価を行った。結果を表６に示す。
【００３１】
【表６】
0006612073.tif 000007
【００３２】
以上のことから、以下のことがわかった。
試料Ｎｏ．１及びＮｏ．２は、繊維上の黄色ブドウ球菌、大腸菌及び緑膿菌に対して増殖を抑制する効果が認められた。
試料Ｎｏ．３は、繊維上の細菌の増殖を抑制する効果は認められなかった。
試料Ｎｏ．４〜Ｎｏ．１３は、繊維上の黄色ブドウ球菌に対して増殖を抑制する効果が認められた。この効果は抗菌防腐剤の混合率が高いほど顕著に現れる。
試料Ｎｏ．５を用いた種々の混綿率（試料Ｎｏ．６〜Ｎｏ．９）による繊維上の細菌の増殖を抑制する効果は、抗菌レーヨン繊維を１０％用いることで、その効果が得られることがわかった。
試料Ｎｏ．１４及びＮｏ．１５は、細菌群（黄色ブドウ球菌、大腸菌、緑膿菌）及び真菌群（クロコウジカビ、カンジダ）に対して、１０％グリセリン溶液含浸状態で細菌群及び真菌群に対して増殖を抑制する効果が認められた。なお、添加率５％（実施例３及び４で得られた試料Ｎｏ．１０、Ｎｏ．１２）では、１０％グリセリン溶液含浸状態での細菌の増殖を抑制する効果は認められなかった。
試料Ｎｏ．１６は、１０％グリセリン溶液含浸状態で細菌群及び真菌群に対して増殖を抑制する効果が認められなかった。
【００３３】
以上、本発明の抗菌レーヨン繊維及びこれを用いた繊維製品について、その実施形態及び複数の実施例に基づいて説明したが、本発明は上記の構成に限定されるものではなく、その趣旨を逸脱しない範囲において適宜その構成を変更することができるものである。
【産業上の利用可能性】
【００３４】
本発明の抗菌レーヨン繊維及びこれを用いた繊維製品は、液体含浸用繊維製品に含浸させる機能性液体に配合する防腐剤の量を低減させることを可能とし、皮膚に対して不快な刺激を与えたり、アレルギ反応を引き起こしたりすることがなく、また、肌にやさしい特性を有していることから、ウェットワイパー、ウェットティッシュ等の皮膚に適用する機能性液体を含浸させて使用する液体含浸用繊維製品やおむつや衣類等の肌に直接触れたり、間接的に触れる繊維製品の用途に好適に用いることができる。